(57)【要約】  本願発明は、（１）二酸化タングステンを８０質量％以上含み、好ましくはケイ素元素を３．４質量％以下の量含有する焼結体からなるコンデンサの陽極体、（２）前記焼結体の原料となる、二酸化タングステン粉及びケイ素粉の混合物からなる二酸化タングステン粉含量が８０質量％以上、ケイ素粉含量が３．４質量％以下で金属タングステン粉を含んでもよい粉体、（３）前記粉体を焼結するコンデンサの陽極体の製造方法、及び（４）前記陽極体を一方の電極とし、対電極との間に介在する誘電体とから構成される電解コンデンサに関する。本願発明によれば、陽極材料の燃焼による発煙の生じない発煙電流の大きい固体電解コンデンサを提供することが可能である。【特許請求の範囲】
【請求項１】
二酸化タングステンを８０質量％以上含むコンデンサの陽極体。
【請求項２】
ケイ素元素を含み、その含有量が３．４質量％以下である請求項１に記載の陽極体。
【請求項３】
金属タングステンを含む請求項１または２に記載の陽極体。
【請求項４】
陽極体が焼結体からなる請求項１〜３のいずれかに記載の陽極体。
【請求項５】
焼結体が体積３０ｍｍ3以上であり、ケイ素元素を１．５〜３．４質量％含む請求項４に記載の陽極体。
【請求項６】
焼結体が体積１０ｍｍ3以上３０ｍｍ3未満であり、ケイ素元素を１．５〜２．４質量％含む請求項４に記載の陽極体。
【請求項７】
焼結体が体積１０ｍｍ3未満であり、ケイ素元素を０．１〜１．４質量％含む請求項４に記載の陽極体。
【請求項８】
請求項４に記載の焼結体の原料となる、少なくとも二酸化タングステン粉及びケイ素粉の混合物を含む粉体であって、前記混合物中の二酸化タングステン粉含有量が８０質量％以上、ケイ素粉含有量が３．４質量％以下である粉体。
【請求項９】
金属タングステン粉を含む請求項８に記載の粉体。
【請求項１０】
二酸化タングステン粉の平均粒子径が０．１〜３μｍである請求項８または９に記載の粉体。
【請求項１１】
二酸化タングステン粉のＢＥＴ比表面積が０．１〜２０ｍ2／ｇである請求項８〜１０のいずれかに記載の粉体。
【請求項１２】
請求項１〜７に記載の陽極体を一方の電極とし、対電極との間に介在する誘電体とから構成される固体電解コンデンサ。
【請求項１３】
二酸化タングステンを８０質量％以上含む原料粉を焼結することを特徴とするコンデンサの陽極体の製造方法。
【請求項１４】
原料粉を造粒してから焼結する請求項１３に記載の陽極体の製造方法。
【請求項１５】
原料粉中の二酸化タングステン粉含有量が８０質量％以上、ケイ素粉含有量が３．４質量％以下となるように、少なくとも二酸化タングステン粉及びケイ素粉を混合して原料粉を得る請求項１３または１４に記載の陽極体の製造方法。
【請求項１６】
金属タングステン粉を混合することを含む請求項１５に記載の陽極体の製造方法。
【発明の詳細な説明】
【技術分野】
【０００１】
本発明は、二酸化タングステンを陽極体の主成分とする固体電解コンデンサに関する。さらに詳しく言えば、二酸化タングステンを主成分とする粉体の焼結体からなるコンデンサの陽極体、前記焼結体の原料となる、二酸化タングステン粉８０質量％以上、ケイ素粉３．４質量％以下含有する粉体、前記陽極体を用いた固体電解コンデンサ、及びその製造方法に関する。
【背景技術】
【０００２】
携帯電話やパーソナルコンピュータ等の電子機器の形状の小型化、高速化、軽量化に伴い、これらの電子機器に使用されるコンデンサは、より小型で軽く、より大きな容量、より低いＥＳＲが求められている。
固体電解コンデンサは、導電体（陽極体）を一方の電極とし、その電極の表層に形成した誘電体層とその上に設けられた他方の電極（半導体層）とで構成される。
このようなコンデンサとして、タングステンを主成分とする粉体から焼結体を作製し、その焼結体を陽極として固体電解コンデンサを作製することが可能であり、小型で高容量かつ安価なコンデンサが得られる。そしてこのコンデンサは、小型回路部品として電子機器に搭載することができる。【０００３】
しかし、このコンデンサは従来の固体電解コンデンサと同様に、何らかの外的要因により固体電解コンデンサがショートし、大電流が流れると発煙することがある。このような理由から、たとえショートし、回路電流がさらに大きくなっても発煙や発火しにくい固体電解コンデンサが望まれていた。【０００４】
このような発煙や発火しにくい固体電解コンデンサとして一酸化ニオブを陽極体に用いたコンデンサが提案されている（国際公開第２００７／０２０４６４号パンフレット；特許文献１）。しかし、一酸化ニオブの陽極体は体積当たりのＣＶ値が低く、タンタル固体電解コンデンサなど従来の固体電解コンデンサよりも小型高容量なコンデンサを得ることは困難であった。
【先行技術文献】
【特許文献】
【０００５】
【特許文献１】国際公開第２００７／０２０４６４号パンフレット
【発明の概要】
【発明が解決しようとする課題】
【０００６】
本発明の課題は、発煙や発火しにくく、小型で高容量な固体電解コンデンサを提供することにある。
【課題を解決するための手段】
【０００７】
固体電解コンデンサの発煙は、陽極として使用される材料が燃焼することにより生ずる。タングステンは、タンタルやニオブなどの陽極体材料に比較して発煙電流（発煙し始める電流量）が幾分大きく発煙しにくいが、本発明者は導電性を有する二酸化タングステンを陽極体の主要材料として用いるとより発煙しにくくなり、はるかに発煙電流の大きいコンデンサを得ることができることを見出し本発明を完成した。
すなわち、本発明は下記１〜７のコンデンサの陽極体、前記陽極体の原料となる８〜１１の粉体、１２の電解コンデンサ、１３〜１６の陽極体の製造方法に関する。【０００８】
［１］  二酸化タングステンを８０質量％以上含むコンデンサの陽極体。
［２］  ケイ素元素を含み、その含有量が３．４質量％以下である請求項１に記載の陽極体。
［３］  金属タングステンを含む前項１または２に記載の陽極体。
［４］  陽極体が焼結体からなる前項１〜３のいずれかに記載の陽極体。
［５］  焼結体が体積３０ｍｍ3以上であり、ケイ素元素を１．５〜３．４質量％含む前項４に記載の陽極体。
［６］  焼結体が体積１０ｍｍ3以上３０ｍｍ3未満であり、ケイ素元素を０．５〜２．４質量％含む前項４に記載の陽極体。
［７］  焼結体が体積１０ｍｍ3未満であり、ケイ素元素を０．１〜１．４質量％含む前項４に記載の陽極体。
［８］  前項４に記載の焼結体の原料となる、少なくとも二酸化タングステン粉及びケイ素粉の混合物を含む粉体であって、前記混合物中の二酸化タングステン粉含有量が８０質量％以上、ケイ素粉含有量が３．４質量％以下である粉体。
［９］  金属タングステン粉を含む前項８に記載の粉体。
［１０］  二酸化タングステン粉の平均粒子径が０．１〜３μｍである前項８または９に記載の粉体。
［１１］  二酸化タングステン粉のＢＥＴ比表面積が０．１〜２０ｍ2／ｇである前項８〜１０のいずれかに記載の粉体。
［１２］  前項１〜７に記載の陽極体を一方の電極とし、対電極との間に介在する誘電体とから構成される電解コンデンサ。
［１３］  二酸化タングステンを８０質量％以上含む原料粉を焼結することを特徴とするコンデンサの陽極体の製造方法。
［１４］  原料粉を造粒してから焼結する前項１３に記載の陽極体の製造方法。
［１５］  原料粉中の二酸化タングステン粉含有量が８０質量％以上、ケイ素粉含有量が３．４質量％以下となるように、少なくとも二酸化タングステン粉及びケイ素粉を混合して原料粉を得る前項１３または１４に記載の陽極体の製造方法。
［１６］  金属タングステン粉を混合することを含む前項１５に記載の陽極体の製造方法。
【発明の効果】
【０００９】
本発明の二酸化タングステンを８０質量％以上含む陽極体を用いた電解コンデンサは高容量であり、低コストで製造することができ、ショートして大電流（例えば、ケースの大きさがＶサイズ（長さ７．３ｍｍ×幅４．３ｍｍ×高さ１．８ｍｍ）で、約９Ａ）が流れても発煙しない。また、ケイ素元素を３．４質量％以下含有させることにより、固体電解コンデンサ素子の欠けやヒビが少なくなり、固体コンデンサ製品の歩留まりが向上する。
【発明を実施するための形態】
【００１０】
タングステンは、タンタルやニオブなどの材料に比較して発煙電流が、幾分大きく、発煙しにくいが、本発明では、より発煙しにくい二酸化タングステンを主要成分（８０質量％以上）として含む粉体を焼結して陽極体として使用する。
【００１１】
本発明では、陽極体として、広い電極面積を得やすい二酸化タングステンの焼結体を用いることが好ましい。二酸化タングステンの焼結体は、二酸化タングステン粉を焼結して得ることができる。
二酸化タングステン粉は、その粉のまま、あるいは好ましくは造粒して造粒粉として焼結される。なお、この二酸化タングステン粉には焼結体に後述する効果もたらすケイ素元素の外、二酸化タングステン粉作製の過程で生じる金属タングステンなどの不純物が含まれていてもよい。
【００１２】
二酸化タングステン粉としては、市販品を使用できるほか、例えば、三酸化タングステン粉やタングステン酸アンモニウム粉を水素濃度を調整しながら還元することにより二酸化タングステン粉を製造することができる。還元しすぎると金属タングステン粉が一部生じる。
また、三酸化タングステンのタングステンによる還元反応で二酸化タングステンを作製することも可能である。
【００１３】
これらの製造方法の場合、二酸化タングステン粉の平均粒径（Ｄ50）は、還元剤の濃度等により調整でき、０．１〜３μｍの範囲が好ましい。また、ＢＥＴ比表面積として、０．１〜２０ｍ2／ｇの粉を得ることができる。なお、これら平均粒径やＢＥＴ比表面積は、後述する実施例の方法で測定することができる。
【００１４】
本発明の陽極体は、二酸化タングステンの含有量が８０質量％以上であれば、金属タングステンが含有されていてもよい。なお、金属タングステンは、０価のタングステンでもある。このような陽極体の作製法としては、例えば、二酸化タングステン粉作製時に、還元が進み過ぎて部分的に生じた金属タングステンを除去せずにそのまま用いて陽極体を作成する方法や、二酸化タングステン粉に金属タングステン粉を混合した混合粉を用いて陽極体を作成する方法などが挙げられる。通常、発煙電流は、二酸化タングステン含有量が減るほど低下するが、二酸化タングステン含有量が８０質量％以上であれば大きくは低下しない。
【００１５】
なお、二酸化タングステン含有量が８０質量％以上であれば、陽極体中の二酸化タングステン、金属タングステン及びケイ素元素の含有比率は、原料となる二酸化タングステン粉、金属タングステン粉及びケイ素粉の混合割合と、通常ほとんど同じである。
また、ケイ素元素は、金属タングステンが存在すると、造粒粉や焼結体作成時の熱処理時に反応してケイ化タングステン（主にＷ5Ｓｉ3）が造粒粉や焼結体の表面に生成する。
【００１６】
本発明では、二酸化タングステンを主成分とする粉から成形体を作製後、焼結して焼結体にする。二酸化タングステンを主成分とする粉にケイ素元素を加えておくと成形時の欠けやヒビが少なくなり、形状の良好な焼結体を作製することができる。欠けやヒビを少なくするためにはケイ素元素含有量を増やした方がよいが、ケイ素元素含有量が多すぎると作製されるコンデンサの電気的性能が劣化する傾向にある。目安として、ケイ素元素含有量は、二酸化タングステンを主成分とする粉または焼結体に対して、３．４質量％以下、好ましくは０．１〜３．４質量％である。
【００１７】
さらに、ケイ素元素の最適な含有量は焼結体の大きさによるので、予め予備実験により決定すればよい。焼結体が大きいほど、欠けやヒビが発生しやすいのでケイ素元素を多めに添加することが好ましく、焼結体が小さければ、欠けやヒビの発生頻度がそれほど高くないのでコンデンサの電気的特性を優先して、ケイ素元素を少なめに添加することが好ましい。種々の体積の焼結体で欠けやヒビの発生がほとんど無くなる珪素含有量を測定したところ、体積３０ｍｍ3以上の焼結体では１．５〜３．４質量％、３０ｍｍ3未満１０ｍｍ3以上の焼結体では０．５〜２．４質量％、１０ｍｍ3未満の焼結体では０．１〜１．４質量％であった。したがって、ケイ素含有量は焼結体の体積に応じて、前記範囲にすることがより好ましい。
【００１８】
本発明の陽極体を一方の電極とし、対電極（陰極）との間に介在する誘電体とから固体電解コンデンサが形成される。誘電体は、例えば、陽極体を電解酸化することにより、陽極体表面（細孔内表面を含む）上に形成される。対電極は、例えば、導電性高分子等の半導体層を誘電体上に積層することにより形成される。
【実施例】
【００１９】
以下に実施例及び比較例を挙げて本発明を説明するが、下記の記載により本発明は何ら限定されるものではない。
本発明において、粒子径、比表面積、及び発煙電流値は以下の方法で測定した。【００２０】
粒子径：
マイクロトラック社製ＨＲＡ９３２０−Ｘ１００を用い、粒度分布をレーザー回折散乱法で測定し、その累積体積％が、５０体積％に相当する粒径値（Ｄ50；μｍ）を平均粒径とした。【００２１】
比表面積：
ＮＯＶＡ２０００Ｅ（ＳＹＳＭＥＸ社）を用いＢＥＴ法で測定した。【００２２】
発煙電流値：
作製した固体電解コンデンサに最大電流１Ａの電源から２９Ｖの電圧を最大１秒間印加して、コンデンサを完全にショートさせた。次いで、このコンデンサに外部電源から０．５Ａずつの昇圧ステップで各電圧に２分放置して発煙し始める電流値を測定した。１０個のコンデンサを測定し、この中で発煙し始める最も小さい電流値を発煙電流値とした。【００２３】
実施例１：
［粉及び焼結体の作製］
９２０℃，１０-2Ｐａに減圧下、三酸化タングステン粉をタングステン粉で還元し、平均粒径０．７μｍ（比表面積３．１ｍ2／ｇ）の二酸化タングステン粉を得た。
得られた二酸化タングステン粉に市販の平均粒径１μｍのケイ素粉を０．５質量％混合し、これを原料粉とした。
原料粉を、１０-2Ｐａに減圧下１３５０℃で２０分放置し、室温に戻して、塊状物を得た。この塊状物をハンマーミルで解砕し、粒径２０〜２４０μｍを篩分し、平均粒径１２０μｍの造粒粉を得た。この造粒粉と、直径０．２９ｍｍ，長さ１２ｍｍタングステン製のリード線とを用いて、リード線の８ｍｍが外側に植立した直方体形状の成形体を作製した。さらに、真空加熱炉に成形体を入れ、１０-2Ｐａに減圧下１４２０℃で３０分間焼結した。室温に戻した後に炉から取り出し、大きさ０．９９±０．０２×１．５１±０．０３×４．４５±０．０６ｍｍ（体積６．７ｍｍ3）で、リード線が０．９９×１．５１面に植立した、質量２９ｍｇの二酸化タングステン焼結体を得た。【００２４】
［固体電解コンデンサの作製］
得られた二酸化タングステン焼結体をコンデンサの陽極体として用い、下記の通り固体電解コンデンサの作製を行った。
国際公開第２０１０／１０７０１１号パンフレット（US2012/014036 A1）の実施例１に記載されている冶具を用い、化成液（０．１質量％硝酸水溶液）中で、１０℃、５時間、最大電流量２ｍＡ／個、最大電圧１０Ｖで、陽極体を化成し、その表面に誘電体層を形成した。
誘電体層を形成した陽極体を、５質量％の３，４−エチレンジオキシチオフェン（以下、ＥＤＴＨと略す。）エタノール溶液に浸漬し、その後室温乾燥した。次に、別途用意した１０質量％のトルエンスルホン酸鉄（III）水溶液に浸漬し、引き上げた後に６０℃で１０分乾燥させた。前記ＥＤＴＨエタノール溶液への浸漬から６０℃での乾燥までの操作をさらに４回（合計５回）繰り返して処理体を得た。【００２５】
次いで、電解重合により電導性高分子からなる半導体層を次のようにして形成した。
処理体を２０質量％ＥＤＴＨエタノール溶液に浸漬した後、別途用意した電解重合液（０．４質量％ＥＤＴＨ及び０．６質量％アントラキノンスルホン酸を含む、水７０質量部とエチレングリコール３０質量部からなる混合溶媒）が入ったステンレス（ＳＵＳ３０３）容器に、処理体上面が液面と一致する位置まで浸漬し、２０℃、１５μＡ、４５分間、電解重合を行った。処理体を電解重合液から引き上げた後、水洗、エタノール洗浄、乾燥を順次行った。次にこの処理体を、前記誘電体層形成液中で、２０℃、１５分、最大電圧６．５Ｖ、最大電流０．１ｍＡ／個の条件で後化成を行い、次いで、水洗、エタノール洗浄、乾燥を順次行った。
前記２０質量％ＥＤＴＨエタノール溶液への浸漬からここまでの工程までをさらに６回（合計７回）繰り返し、誘電体層上に半導体層を形成した。ただし、電解重合時の最大電流は、１回目２５μＡ、２回目３５μＡ、３〜７回目５０μＡとした。
さらに、半導体層上にカーボン層と銀ペースト層を順次積層し電極層を形成して固体電解コンデンサ素子を作製した。【００２６】
別途用意した表面に錫メッキした厚さ１００μｍのリードフレームに、固体電解コンデンサ素子を２個ずつ方向を揃えて載置した。載置する際、リード線をリードフレームに合わせて予め切断しておいた。また、焼結体の１．５１×４．４５ｍｍ面がリードフレーム側に向くように載置した。
載置された素子のリード線は抵抗溶接により、素子の電極層は銀ペーストの固化により、電気的かつ機械的にリードフレームの陽極リード及び陰極リードにそれぞれ接続した。
素子を接続したリードフレームを、定法に従ってトランスファー成形により樹脂で封止し、エージング後、リードフレームを所定部で切断し曲げ加工を行って、大きさ７．３×４．３×１．９ｍｍで定格電圧２．５Ｖのチップ状二酸化タングステン固体電解コンデンサを６４個作製した。なお、トランスファー成形の封止樹脂には、松下電工（現パナソニック電工）製ＣＶ３４００ＳＥ樹脂を使用した。【００２７】
実施例２〜６、比較例１〜２：
実施例１の原料粉の代わりに、実施例１と同様に作製した二酸化タングステン粉と市販の平均粒径０．５μｍのタングステン粉との混合粉に、実施例１と同様にケイ素粉０．５質量％を混合した原料粉を用いた以外は実施例１と同様にして実施例２〜６、比較例１〜２の固体電解コンデンサを作製した。タングステン粉の混合割合は、原料粉における二酸化タングステンの含有量（質量％）が表１の値となるように調整した。焼結体質量は、実施例２〜６が２９ｍｇ、比較例１〜２が３８ｍｇであった。【００２８】
実施例７〜１１：
原料粉を作製する時にケイ素を加えなかった以外は実施例１〜４、６と同様にして実施例７〜１１の固体電解コンデンサを作製した。焼結体質量はすべて２９ｍｇであった。【００２９】
比較例３：
実施例１で二酸化タングステン粉の代わりに、タングステン酸アンモニウムを水素で完全に還元して得た平均粒径０．７μｍのタングステン粉を使用し、塊状物を得る温度と焼結体を得る温度をそれぞれ１３８０℃、１５２０℃とした以外は実施例１と同様にしてチップ状タングステン固体電解コンデンサを得た。焼結体質量は５８ｍｇであった。【００３０】
比較例４：
比較例３で塊状物を得るときにケイ素粉を混合しなかった以外は、比較例３と同様にしてチップ状タングステン固体電解コンデンサを得た。焼結体質量は５８ｍｇであった。【００３１】
比較例５：
比較例３で焼結温度を１３８０℃とし、焼結体質量を３３ｍｇとした以外は、比較例３と同様にしてチップ状タングステン固体電解コンデンサを得た。【００３２】
比較例６：
実施例１で二酸化タングステン粉の代わりに、フッ化タンタル酸カリウムをナトリウム還元して得た平均粒径０．７μｍのタンタル粉を造粒した粉（ケイ素粉を添加していない）を使用し、焼結温度を１３９０℃とした以外は実施例１と同様にしてチップ状タンタル固体電解コンデンサを得た。焼結体質量は４０ｍｇであった。【００３３】
各例で作製した固体電解コンデンサについて、容量及び発煙電流値を測定した。なお、容量は、アジレント製ＬＣＲメーターを用い、２．５Ｖの直流を印加して、室温、１２０Ｈｚで測定した。
実施例１〜１１及び比較例１〜６の結果を表１に示す。【００３４】
【表１】
2013118371.tif 000002
【００３５】
表１から、以下のことが言える。
（１）二酸化タングステンの割合と発煙電流値の関係
二酸化タングステンの割合が８０質量％以上であれば、ケイ素０．５質量％を含む場合（実施例１〜６）も含まない場合（実施例７〜１１）も、発煙電流値は８．５Ａ以上である。これは、タングステンのみを用いた場合（比較例３）の発煙電流値４Ａに比べ、顕著に大きい。二酸化タングステンの割合が７５質量％以下の場合（比較例１〜２）は、金属タングステンのみの場合（比較例４）及び金属タングステンに０．５質量％のケイ素を含む場合（比較例３）と同レベルである。
（２）金属タングステンの割合とコンデンサ容量の関係
金属タングステンの割合が、０質量％（実施例７）から１００質量％（比較例３〜４）と増えるにつれて、ケイ素を含むか否かに関係なく、コンデンサ容量は４８０μＦレベルから７４０μＦレベルまで上昇する。しかし、上記（１）の通り、二酸化タングステンの割合が７５質量％以下では（比較例１，２など）発煙電流値が著しく低下する。したがって、大きな発煙電流値が得られる範囲で（すなわち、二酸化タングステンの含有量が８０質量％以上の範囲で）、より大きな容量を得るには、原料粉または陽極体中の金属タングステンの含有量を２質量％以上にすることが好ましく、１０質量％以上にすることがより好ましい。
（３）その他
本発明の二酸化タングステンを８０質量％以上含むコンデンサの陽極体を用いた固体電解コンデンサは同サイズのタンタルコンデンサ（比較例６）よりも容量が大きく、発煙電流値が格段に高いため大電流が流れてもきわめて発煙しにくい。【００３６】
実施例１〜３、７〜９の焼結体の欠けとヒビの個数を表２に示した。各例の個数％は、焼結体１００個を選択し、拡大鏡で観察して、焼結体の６面に見られる最小長さ０．１ｍｍ以上の欠けとヒビの個数が２個以上存在する焼結体の割合である。なお、２つ以上の面に渡って見られる欠けやヒビは１個と数えた。表２から、体積が１０ｍｍ3未満の場合、二酸化タングステンにケイ素を添加することにより、欠けとヒビのある固体電解コンデンサの数が著しく減少し、固体電解コンデンサ製品の歩留まりが向上することが分かる。【００３７】
【表２】
2013118371.tif 000003
【手続補正書】
【提出日】平成25年7月2日(2013.7.2)
【手続補正１】
【補正対象書類名】特許請求の範囲
【補正対象項目名】請求項１
【補正方法】変更
【補正の内容】
【請求項１】
二酸化タングステンを８０質量％以上含む固体電解コンデンサの陽極体。
【手続補正２】
【補正対象書類名】特許請求の範囲
【補正対象項目名】請求項１３
【補正方法】変更
【補正の内容】
【請求項１３】
二酸化タングステンを８０質量％以上含む原料粉を焼結することを特徴とする固体電解コンデンサの陽極体の製造方法。
【国際調査報告】
2013118371.tif 000004
2013118371.tif 000005
2013118371.tif 000006
2013118371.tif 000007